(57)【特許請求の範囲】
【請求項１】
結晶切断用ワイヤーにより六方晶系半導体結晶を切削して板状結晶を製造する方法であって、
前記六方晶系半導体結晶に対して下記式（Ａ）および（Ｂ）の条件を満たすように前記結晶切断用ワイヤーを移動させて切削することを特徴とする六方晶系半導体板状結晶の製造方法（但し、III族窒化物半導体結晶を切削して、表面と裏面を有し、その表面が｛２０−２１｝面、｛２２−４３｝面または｛１１−２１｝面である基板を製造する場合を除く）。
２５°＜ α ＜ ８５°  式（Ａ）
β ＝ ９０°±５°  式（Ｂ）
［上式において、αは六方晶系半導体結晶のｃ軸とワイヤーにより切り出される結晶面の法線とがなす角度であり、βは六方晶系半導体結晶のｃ軸をワイヤーにより切り出される結晶面上に垂直投影した基準軸と切削方向とがなす角度である。］
【請求項２】
結晶切断用ワイヤーにより六方晶系半導体結晶を切削して板状結晶を製造する方法であって、前記六方晶系半導体結晶に対して下記式（Ｂ）の条件を満たすように、かつ、前記結晶切断ワイヤーにより切り出される結晶面がＭ面となるように、前記結晶切断用ワイヤーを移動させて切削することを特徴とする六方晶系半導体板状結晶の製造方法。
β ＝ ９０°±５° 式（Ｂ）
［上式において、βは六方晶系半導体結晶のｃ軸をＭ面上に垂直投影した基準軸と切削方向とがなす角度である。］
【請求項３】
前記六方晶系半導体結晶がIII族窒化物半導体結晶であることを特徴とする請求項１または２に記載の製造方法。
【請求項４】
前記六方晶系半導体結晶が窒化ガリウム結晶であることを特徴とする請求項１または２に記載の製造方法。
【発明の詳細な説明】
【技術分野】
【０００１】
本発明は、六方晶系半導体板状結晶の製造方法に関する。より詳細には、結晶切断用ワイヤーを用いて六方晶系半導体結晶を特定の方向に切削することにより反りが小さな板状結晶を製造する方法に関する。
【背景技術】
【０００２】
半導体結晶などの結晶から板状結晶を切り出す方法として、結晶切断用ワイヤーを用いて切削する方法や、ダイシングソーを用いて切削する方法や、内周刃切断機を用いて切削する方法などが知られている。近年では、その中でも結晶切断用ワイヤーを用いて板状結晶を切り出す方法が多用されるようになっている。
【０００３】
結晶切断用ワイヤーを用いた切削方法には、結晶のサイズに係わらず結晶全体を一度に切断できるという利点がある。また、結晶切断用ワイヤーを用いた切削方法は、細いワイヤーを用いて切断するため、内周刃等を使用する方法に比べて切削精度が高く、切削ロスも少ないという利点がある。このため、製造歩留まりの向上も図れる点で有利である。
【０００４】
さらに、結晶切断用ワイヤーを用いると、所定の間隔で配置された複数個のガイドローラ群の外側に１本のワイヤーを一定の間隔で螺旋状に掛け回して、任意の２個のガイドローラ間に掛け渡された多条ワイヤーとし、これに対して切削する結晶を装着した台座を前進させることにより、多条ワイヤーで結晶を一度に複数枚の板状結晶に切削することができるという利点もある（例えば特許文献１参照）。このため、結晶切断用ワイヤーによる結晶切削方法について様々な検討がなされており、品質が高い板状結晶を製造するための方法が種々提案されている（例えば特許文献２〜４参照）。
【先行技術文献】
【特許文献】
【０００５】
【特許文献１】特開平１０−４４１４２号公報
【特許文献２】特開２００５−２９８３１９号公報
【特許文献３】特開２００２−２９８９７号公報
【特許文献４】特開２００６−１９０９０９号公報
【発明の概要】
【発明が解決しようとする課題】
【０００６】
しかしながら、特許文献２〜４に記載されるような従来法にしたがって結晶切断用ワイヤーで結晶を切削すると、得られる板状結晶にクラックが生じたり、反りが大きくなったりするといった問題が生じる。また、製造効率を上げようとして切削速度を上げると、クラックが増え、反りも大きくなってしまうという問題もあった。
そこで本発明者らは、このような従来技術の課題を解決するために、結晶切断用ワイヤーを用いて反りが小さい六方晶系半導体板状結晶を効率良く製造する方法を提供することを本発明の目的として検討を進めた。
【課題を解決するための手段】
【０００７】
本発明者らは鋭意検討を重ねた結果、六方晶系半導体板状結晶に対して特定の方向に結晶切断用ワイヤーを移動させて切削することにより、上記の課題を解決しうることを見出した。すなわち、課題を解決する手段として、以下の本発明を提供するに至った。
［１］  結晶切断用ワイヤーにより六方晶系半導体結晶を切削して板状結晶を製造する方法であって、
前記六方晶系半導体結晶に対して下記式（Ａ）および（Ｂ）の条件を満たすように前記結晶切断用ワイヤーを移動させて切削することを特徴とする六方晶系半導体板状結晶の製造方法。
２５°＜ α ≦ ９０°                  式（Ａ）
β ＝ ９０°±５°                     式（Ｂ）
［上式において、αは六方晶系半導体結晶のｃ軸とワイヤーにより切り出される結晶面の法線とがなす角度であり、βは六方晶系半導体結晶のｃ軸をワイヤーにより切り出される結晶面上に垂直投影した基準軸と切削方向とがなす角度である。］
［２］  前記切削用ワイヤーの切削方向への移動速度（切削速度）が１ｍｍ／ｈ（時間）以上であることを特徴とする［１］に記載の六方晶系半導体板状結晶の製造方法。
［３］  下記式（Ｃ）の条件を満たすように前記結晶切断用ワイヤーを移動させて切削することを特徴とする［１］または［２］に記載の六方晶系半導体板状結晶の製造方法。
０°≦ γ ＜ ７５°                    式（Ｃ）
［上式において、γは前記結晶切断用ワイヤーの伸長方向と前記基準軸とのなす角度である。］
［４］  前記板状結晶の反り量が１．０μｍ／ｍｍ以下であることを特徴とする［１］〜［３］のいずれか一項に記載の六方晶系半導体板状結晶の製造方法。
［５］  前記板状結晶の最大径が１０ｍｍ以上であることを特徴とする［１］〜［４］のいずれか一項に記載の六方晶系半導体板状結晶の製造方法。
［６］  特定の間隔を空けて並列設置された複数の結晶切断用ワイヤーを用いて２面以上の切削を一度に行うことにより板状結晶を製造することを特徴とする［１］〜［５］のいずれか一項に記載の六方晶系半導体板状結晶の製造方法。
［７］  前記切削後に切削により生じた面を研磨することを特徴とする［１］〜［６］のいずれか一項に記載の六方晶系半導体板状結晶の製造方法。
［８］  前記六方晶系半導体結晶がIII族窒化物半導体結晶であることを特徴とする［１］〜［７］のいずれか一項に記載の六方晶系半導体板状結晶の製造方法。
［９］  前記六方晶系半導体結晶が窒化ガリウム結晶であることを特徴とする［１］〜［７］のいずれか一項に記載の六方晶系半導体板状結晶の製造方法。
【発明の効果】
【０００８】
本発明の製造方法によれば、反りが小さい六方晶系半導体板状結晶を効率良く得ることができる。特に、従来よりも高速で切削しても、得られる板状結晶にクラックが入ったり反りが大きくなったりする問題が生じにくい。
【図面の簡単な説明】
【０００９】
【図１】ｃ軸と基準軸の関係を示す図である。
【図２】ローラー間を走行する結晶切断用ワイヤーを示す図である。
【図３】基準軸とワイヤー伸長方向の関係を示す図である。
【図４】結晶切断用ワイヤーの直線状部の向きを説明する図である。
【図５】実施例１における六方晶系半導体結晶の切削方向を示す図である［（ａ）は側面図で（ｂ）は上面図である］。
【図６】βが９０°ではないときの六方晶系半導体結晶の切削方向を示す図である［（ａ）は側面図で（ｂ）は上面図である］。
【図７】βが９０°ではないときの六方晶系半導体結晶の別の切削方向を示す図である［（ａ）は側面図で（ｂ）は上面図である］。
【図８】比較例１における六方晶系半導体結晶の切削方向を示す図である［（ａ）は側面図で（ｂ）は上面図である］。
【図９】六方晶系半導体板状結晶の反りの大きさを示す図である。
【発明を実施するための形態】
【００１０】
以下において、本発明の六方晶系半導体板状結晶の製造方法について詳細に説明する。以下に記載する構成要件の説明は、本発明の代表的な実施態様や具体例に基づいてなされることがあるが、本発明はそのような実施態様や具体例に限定されるものではない。なお、本明細書において「〜」を用いて表される数値範囲は、「〜」の前後に記載される数値を下限値および上限値として含む範囲を意味する。
【００１１】
本発明の製造方法は、六方晶系半導体結晶に対して式（Ａ）および（Ｂ）の条件を満たすように前記結晶切断用ワイヤーを移動させて切削することを特徴とする。なお、ここでいう「移動」は、六方晶系半導体結晶を基準にして結晶切断用ワイヤーの位置を相対的に規定することを前提として述べているものであり、本発明は結晶切断用ワイヤーに向かって六方晶系半導体結晶を移動する態様も包含するものである。
２５°＜ α ≦ ９０°                  式（Ａ）
β ＝ ９０°±５°                     式（Ｂ）
【００１２】
＜式（Ａ）＞
式（Ａ）におけるαは、六方晶系半導体結晶のｃ軸とワイヤーにより切り出される結晶面の法線がなす角度である。本発明では、式（Ａ）を満足する結晶面であれば、どのような結晶面を切り出してもよい。αを適宜調整することによって、得られる板状結晶の主面を特定の面方位とすることが可能となる。たとえば、αが６１．９°の場合には主面が｛１０−１１｝である板状結晶を得ることができ、αが７５．１°の場合には主面が｛２０−２１｝である板状結晶を得ることができ、αが４３．２°の場合には主面が｛１０−１２｝である板状結晶を得ることができる。得られる板状結晶の主面の面方位は、用途などに合わせて任意に決定することができる。ここで「主面」とは、板状結晶におけるもっとも広い面を指し、通常ワイヤーによって切り出される結晶面と一致する。
【００１３】
切削する六方晶系半導体結晶のｃ軸とワイヤーにより切り出される結晶面の法線がなす角度αは、本発明の効果が顕著にみられることから好ましくは
２５°＜ α ＜ ９０°                    式（Ａ−１）
であり、より好ましくは
２５°＜ α ＜８５°                    式（Ａ−２）
であり、さらに好ましくは
２５°＜ α ＜７５°                    式（Ａ−３）
であり、特に好ましくは
２５°＜ α ＜６０°                    式（Ａ−４）
である。式（Ａ−１）の範囲に設定することにより、得られる板状結晶の反りを一段と効果的に抑えることができる。また、式（Ａ−２）、式（Ａ−３）、式（Ａ−４）の範囲に設定して行くことにより、順により本発明の効果をより顕著に発揮することが可能である。
【００１４】
＜式（Ｂ）＞
式（Ｂ）におけるβは六方晶系半導体結晶のｃ軸をワイヤーにより切り出される結晶面上に垂直投影した基準軸と切削方向がなす角度である。ここでいう垂直投影とは、ワイヤーにより切り出される結晶面に対して垂直な方向への投影を意味する。図１に、ワイヤーにより切り出される結晶面が（１０−１１）面であるときのｃ軸と基準軸の関係を示す。切削方向が図１のＰ１で示す方向（基準軸と平行な方向）であるときβは０°となる。また、切削方向が図１のＰ２で示す方向（基準軸と垂直な方向）であるときβは９０°となる。
式（Ｂ）を満たすことによって、六方晶系半導体結晶の切削する際に直線的に切断することが可能となり得られる板状結晶の反りを抑えることができる。この作用機構については明確ではないが、得られる六方晶系半導体板状結晶のへき開性や極性などが関係することが推察される。
例えば、ＧａＮ結晶の場合には｛１１−２０｝面に比べて｛１−１００｝面でのへき開性が高いと考えられており、切削の過程でへき開性が高い面に近づいた場合にはワイヤーの進行が直進方向からずれてしまうために、得られるＧａＮ板状結晶が反ってしまうことが推察される。
【００１５】
また、例えばＧａＮ板状結晶では主面の最表面に表出する原子がＧａであるかＮであるかによって極性が異なる。すなわち、切削によって得られるＧａＮ板状結晶の表面に存在するＧａとＮの割合によってＧａＮ板状結晶の表裏の極性が異なることが予測される。結晶面の極性が異なると化学的安定性の違いから硬度が異なることが知られており、このような表裏の硬度の差により、切削時の加工負荷に応じて硬度の低い側へワイヤーが逃げてしまうために、得られるＧａＮ板状結晶が反ってしまうことが推察される。
これらの問題点を、本発明のように特定の方向から切削を行うことによって回避することができるものと予測される。上記では、ＧａＮ結晶を具体例として説明したが、六方晶系半導体結晶では同様の結晶構造を有するため、同様に本発明の効果が得られる。
【００１６】
本発明において「切削方向」とは、結晶切断用ワイヤーの直線状部の中央点が結晶に対して移動する方向を意味する。ここでいう直線状部とは、結晶を切削するために直線状に張られたワイヤーの当該直線部分を指す。通常は、図２に示すように２つのローラーＲ１，Ｒ２の間にワイヤーＷを走行させることによってワイヤーの直線状部を形成する。ワイヤー直線状部の中央点は、直線状部とローラーＲ１，Ｒ２との最初の接点Ｃ１，Ｃ２の中点Ｔに相当する。結晶を切削している間、固定されている結晶に対して中点Ｔが移動する場合と、固定されている中点Ｔに対して結晶が移動する場合と、結晶と中点Ｔがともに移動しながら切削が進む場合の合計３つの態様がありうるが、本発明ではそのいずれの態様であってもよい。いずれの態様であっても、切り出される結晶面上を移動した中点Ｔの軌跡を確認することにより、切削方向を決定することができる。なお、図２において、結晶が左右に揺動しながら切削が進行する場合や、ローラーＲ１，Ｒ２が左右に揺動しながら切削が進行する場合のように、結晶に対して相対的に中点Ｔが細かく揺動する場合は、単位時間あたりに細かく揺動する中点Ｔの軌跡の中心点をその時間の「中点」とみなして、結晶からみた相対的な「中点」が時間経過に伴って移動する軌跡を確認することによって切削方向を決定することができる。
【００１７】
本発明の製造方法では、中点Ｔの切削方向への移動速度（結晶切断用ワイヤーの切削方向への移動速度で、切削速度に相当する）は、通常０．７ｍｍ／ｈ以上に設定し、１ｍｍ／ｈ以上に設定することが好ましく、３ｍｍ／ｈ以上に設定することがより好ましく、５ｍｍ／ｈ以上に設定することがさらに好ましい。また、中点Ｔの移動速度（結晶切断用ワイヤーの移動速度）は、通常５０ｍｍ／ｈ以下に設定し、４０ｍｍ／ｈ以下に設定することが好ましく、３５ｍｍ／ｈ以下に設定することがより好ましく、３０ｍｍ／ｈ以下に設定することがさらに好ましい。０．７ｍｍ／ｈ以上であると、切削にかかる時間が短縮されて生産性が向上するため好ましく、５０ｍｍ／ｈ以下であると、切削して得られる結晶面に傷が生じにくく、クラック発生の可能性も低減できるため好ましい。本発明の製造方法では、従来法ではクラックや反りが大きくなってしまうような３０ｍｍ／ｈ以上という高速度で移動させた場合であってもクラックを抑え、反りを小さくすることができるという利点がある。
【００１８】
本発明の製造方法では、結晶を切削している間、常にβが一定の角度を保ちながら切削を進行させることが好ましい。
【００１９】
六方晶系半導体結晶のｃ軸と切削方向がなす角度βは、好ましくは
β ＝ ９０°±４°                   式（Ｂ−１）
であり、より好ましくは
β ＝ ９０°±３°                   式（Ｂ−２）
であり、さらに好ましくは
β ＝ ９０°±２°                   式（Ｂ−３）
であり、特に好ましくは
β ＝ ９０°±１°                   式（Ｂ−４）
である。
式（Ｂ−１）、式（Ｂ−２）、式（Ｂ−３）、式（Ｂ−４）の範囲に設定して行くことにより、得られる板状結晶の反りが一段と小さくなる。
【００２０】
＜式（Ｃ）＞
本発明の製造方法では、式（Ｃ）の条件を満たすように結晶切断用ワイヤーを移動させて六方晶系半導体結晶を切削することが好ましい。
０°≦ γ ＜ ７５°                    式（Ｃ）
【００２１】
式（Ｃ）において、γは結晶切断用ワイヤーの伸長方向と切り出す結晶面の基準軸とのなす角度である。結晶切断用ワイヤーの伸長方向とは、結晶を切削する際に用いるワイヤー直線状部のワイヤーの向きを意味する。通常は、ワイヤーを直線状に走行させながら結晶を切削するため、ワイヤーの走行方向が本発明でいうワイヤーの伸長方向に相当する。例えば、図２でいうＣ１からＣ２に向かう方向が結晶切断用ワイヤーの伸長方向となる。ワイヤー直線状部は、切り出す結晶面上を移動するため、図１の（１０−１１）面を切り出す場合を想定すると、γは図３で示す角度となる。
【００２２】
結晶切断用ワイヤーの伸長方向と切り出す結晶面の基準軸とのなす角度γは、好ましくは
０°≦ γ ＜ ７５°                    式（Ｃ−１）
であり、より好ましくは
０°≦ γ ＜ ４５°                    式（Ｃ−２）
であり、さらに好ましくは
０°≦ γ ＜ １５°                    式（Ｃ−３）
であり、特に好ましくは
０°≦ γ ＜ ５°                      式（Ｃ−４）
である。
式（Ｃ−１）、式（Ｃ−２）、式（Ｃ−３）、式（Ｃ−４）の範囲に設定して行くことにより、得られる板状結晶の反りが一段と小さくなる。
【００２３】
＜結晶切断用ワイヤー＞
本発明の製造方法で用いる結晶切断用ワイヤーは、六方晶系半導体結晶を切削することが可能なものであれば、特にその種類は制限されない。通常は、走行するワイヤーを六方晶系半導体結晶に押し当てることにより切削する機構を備えた装置を用いる。走行する方向は一方向でもよいし、正逆両方向でもよい。両方向に走行させる場合は、一方向に一定速度で走行させる時間と、その逆方向に一定速度で走行させる時間を確保することが好ましい。一方向に走行する場合の走行速度や、正逆両方向に走行させながら一定速度で走行させる場合の走行速度は、１００ｍ／ｍｉｎ以上にすることが好ましく、３００ｍ／ｍｉｎ以上にすることがより好ましく、４００ｍ／ｍｉｎ以上にすることがさらに好ましい。また、一方向に走行する場合の走行速度や、正逆両方向に走行させながら一定速度で走行させる場合の走行速度は、１５００ｍ／ｍｉｎ以下にすることが好ましく、１０００ｍ／ｍｉｎ以下にすることがより好ましい。
【００２４】
結晶切断用ワイヤーによる結晶切削方式としては、例えば、結晶切断用ワイヤーと六方晶系半導体結晶との接触部に水や油などと砥粒とを混合したスラリーを供給することによって一種の研磨切断を行う方式（遊離砥粒方式）や、表面にダイヤモンドなどからなる砥粒を固定した結晶切断用ワイヤーを高速走行させながら六方晶系半導体結晶に押し当てて切削する方式（固定砥粒方式）などが挙げられ、いずれも採用可能である。本発明では、切削速度が速くて洗浄の手間がかからない点で、固定砥粒方式の結晶切断用ワイヤーを用いることが好ましい。
【００２５】
固定砥粒方式の結晶切断用ワイヤー表面への砥粒の固定は、例えば電着により行うことができる。砥粒を電着固定した後の砥石切削により、異常突出砥粒または砥粒鋭角部分が除去されて形直しされているものを用いれば、六方晶系半導体結晶に切削によるクラックが入りにくくなるため好ましい。そのために、結晶切断用ワイヤーの走行経路にツルーイング用砥石を配置しておき、そのツルーイング用砥石を走行した後に六方晶系半導体結晶を切削するようにしておく態様などを採用することができる。ワイヤーを一方向にだけ走行させる場合は六方晶系半導体結晶の手前にツルーイング用砥石を設置しておけばよいが、両方向に交互に走行させる場合は六方晶系半導体結晶の両脇にツルーイング用砥石を設置しておくことが好ましい。砥石の砥粒としては、例えばアランダム（Ａ）、ホワイトアランダム（ＷＡ）、ピンクアランダム（ＰＡ）、解体型アルミナ（ＨＡ)、人造エメリー（ＡＥ)、アルミナジルコニア（ＡＺ）、カーボランダム（Ｃ）、グリーンカーボランダム（ＧＣ）、立方晶窒化ホウ素（ＣＢＮ）、ダイヤモンドなどを挙げることができる。砥粒の粒径は５μｍ以上であることが好ましい。また、砥粒の粒径は６０μｍ以下であることが好ましく、４０μｍ以下であることがより好ましく、３０μｍ以下であることがさらに好ましく、２０μｍ以下であることが特に好ましい。
【００２６】
固定砥粒ワイヤーは、特定の素線径のワイヤーと粒径の中心値が特定の範囲にある砥粒を組み合わせて作ることができる。
本発明に用いられる固定砥粒ワイヤーの素線径は、７０μｍ以上であることが好ましく、より好ましくは１２０μｍ以上、さらに好ましくは１４０μｍ以上、それより好ましくは１６０μｍ以上、特に好ましくは１７０μｍ以上、最も好ましくは１８０μｍ以上であって、２００μｍ以下であることが好ましく、より好ましくは１９０μｍ以下である。比較的大きな素線径のワイヤーを用いると、ワイヤー自身の破断強度が高いため、切削時に十分な張力をかけることが可能となるので好ましい。
【００２７】
本発明に用いられる砥粒の平均粒径は５μｍ以上であることが好ましく、より好ましくは１０μｍ以上であって、６０μｍ以下であることが好ましく、より好ましくは４０μｍ以下、さらに好ましくは３０μｍ以下、それより好ましくは２５μｍ以下、特に好ましくは２０μｍ以下である。比較的小さな平均粒径の砥粒を用いると、異常突出した表面形状を示す砥粒が少なくなる傾向にあり、被削材への衝撃を小さくすることができ、また被削材の表面粗さを小さく抑えることが可能となるので好ましい。
上記のような好ましい範囲の平均粒径を有する砥粒としては、例えば一般に入手可能な固定砥粒ワイヤーの粒度表示で３０００メッシュ以下であることが好ましく、より好ましくは１５００メッシュ以下であって、２３０メッシュ以上であることが好ましく、より好ましくは３２５メッシュ以上、さらに好ましくは４００メッシュ以上、それより好ましくは６００メッシュ以上、特に好ましくは８００メッシュ以上である。
上記の好ましい範囲に設定することによって、得られる板状結晶の反りが一段と小さくなる。
【００２８】
本発明の製造方法で用いる結晶切断用ワイヤーは、図４（ａ）に示すように、六方晶系半導体結晶に対してワイヤー直線状部が常に一定の方向を向いているものであってもよいし、図４（ｂ）に示すように六方晶系半導体結晶に対してワイヤー直線状部が揺動するものであってもよい。揺動は、ワイヤー直線状部を画定するローラーＲ１，Ｒ２の位置を上下に移動させることにより実施することができる。すなわち、図４（ｃ）に示す状態と図４（ｄ）に示す状態を交互にとることができるように、ローラーＲ１，Ｒ２の位置を上下に連動することにより揺動させることができる。図４（ｃ）に示す状態から図４（ｄ）に示す状態に移行するときには、ローラーＲ１の位置を下降させながらローラーＲ２の位置を上昇させる。図４（ｄ）に示す状態から図４（ｃ）に示す状態に移行するときには、ローラーＲ１の位置を上昇させながらローラーＲ２の位置を下降させる。このように操作することによって、ワイヤー直線状部の中点が揺動しないようにすることができる。
【００２９】
図４（ｂ）〜（ｄ）に示す揺動方式は適宜アレンジすることが可能である。例えば、特開２００８−２２９７５２号公報に記載されるように揺動中心軸を中心として２つのローラーが同じ円周方向に同じ量だけ移動する態様を好ましく採用することができる（特に同公報の実施例および図１参照）。
【００３０】
結晶切断用ワイヤーを揺動させる場合の最大振れ角度φは、１０°以下であることが好ましい。また、結晶切断用ワイヤーを揺動させる場合の最大振れ角度φは、１°以上であることが好ましく、５°以上であることがより好ましく、７°以上であることがさらに好ましい。結晶切削中は、最大振れ角度φを一定に維持しても、変化させてもよい。好ましいのは一定に維持する場合である。ワイヤーの揺動周期は、１０００回／ｍｉｎ以下であることが好ましい。また、ワイヤーの揺動周期は、２００回／ｍｉｎ以上であることが好ましく、４００回／ｍｉｎ以上であることがより好ましく、７００回／ｍｉｎ以上であることがさらに好ましい。
【００３１】
＜切削の態様＞
本発明の製造方法では、式（Ａ）および（Ｂ）の条件を満たす切削により切削面を少なくとも１面形成することによって板状結晶を製造する。
式（Ａ）および（Ｂ）の条件を満たす切削により切削面を１面だけ形成することによって板状結晶を製造する態様として、例えば、結晶塊の端部を式（Ａ）および（Ｂ）の条件を満たすように切削する態様を挙げることができる。また、あらかじめ従来法で切削した後に、その切削面とほぼ平行に式（Ａ）および（Ｂ）の条件を満たすように切削することによって板状結晶を製造してもよい。さらに、先に式（Ａ）および（Ｂ）の条件を満たすように切削した後に、その切削面とほぼ平行に従来法で切削してもよい。
【００３２】
好ましいのは、式（Ａ）および（Ｂ）の条件を満たす切削により切削面を２面以上形成することによって、板状結晶を製造する態様である。このとき、切削を同時に行うことによって２面以上の切削面を一度に形成してもよいし、切削を順次行うことによって２面以上の切削面を逐次形成してもよい。好ましいのは、切削を同時に行うことによって２面以上の切削面を一度に形成する場合である。切削を同時に行う場合は、並列設置されていて一体的に作動する複数の結晶切断用ワイヤーからなるワイヤー列を用いて、一度に２面以上を同時に形成することが好ましい。特に好ましいのは、複数のワイヤーが一定の間隔を空けて短冊状に配列されているワイヤー列を用いる場合である。このようなワイヤー列を用いれば、厚みが等しい板状結晶を効率良く製造することができる。
切削面を２面以上形成して板状結晶を製造する場合は、第１の切削面と第２の切削面は必ずしも平行でなくても構わない。２つの切削面のなす角度は、ほぼ平行にする。本発明において「ほぼ平行」とは、１０°以下であることを意味する。２つの切削面のなす角度は、５°以下であることが好ましく、２°以下であることがより好ましく、１°以下であることがさらに好ましく、０°（平行）であることが最も好ましい。
【００３３】
板状結晶を結晶塊のどの部分から切り出すかは、取得したい板状結晶のサイズ、主面、厚みや、結晶塊の形状、転位密度の濃淡、不純物濃度の濃淡などを考慮して決定する。また、結晶塊を台座に固定する際の固定のしやすさなども考慮することができる。
【００３４】
六方晶系半導体結晶は、切削に適した方向を向けて台座に固定し、その台座を結晶切断用ワイヤーに向けて移動させることにより切削することが好ましい。例えばβ＝９０°の場合は図５に示すように、円盤状の六方晶系半導体結晶１の円形の主面が水平方向を向くように台座２に接着剤で固定し、これを結晶切断用ワイヤーＷへ向けて下から上へ移動させる（あるいは台座２に固定した六方晶系半導体結晶１に向けて結晶切断用ワイヤーＷを上から下へ移動させる）ことにより切削する態様を挙げることができる。このとき、ワイヤー伸長方向と六方晶系半導体結晶の角度α’が上記αと等しくなるようにして切削する。
また、別の態様として、例えばβ＝８５°のようにβが９０°ではない場合は、図６および図７に示すように傾斜角β’の台座斜面上に六方晶系半導体結晶２１，３１を固定し、これを結晶切断用ワイヤーＷへ向けて下から上へ移動させる（あるいは台座２２，３２に固定した六方晶系半導体結晶２１，３１に向けて結晶切断用ワイヤーＷを上から下へ移動させる）ことにより切削することができる。このとき、台座の斜面の傾斜角β’が上記βと等しくなるように配置して切削する。換言すれば、結晶の鉛直方向からの傾斜角θを９０−βになるように配置して切削する。図６のようにワイヤー伸長方向を結晶の主面である（０００１）面に対して直角（図６（ｂ）に示す角度α’が９０°で結晶と交差するよう）に配置することにより、Ｍ面を切り出すことができる。ここでいうＭ面とは、｛１−１００｝面と等価な面であり、具体的には（１−１００）面、（−１１００）面、（０１−１０面）、（０−１１０）面、（１０−１０）面、（−１０１０）面を意味する。また、図７のようにワイヤー伸長方向が角度α’で結晶と交差するようにして切削すれば、例えば（２０−２１）面などを切り出すことができる。このとき、α’は上記αと等しくなるようにする。このように、図６および図７の態様を採用する場合は、台座へ接着する六方晶系半導体結晶の結晶面と台座斜面の角度や、結晶とワイヤー伸長方向の角度を、本発明の条件を満たすように適切に選択して切削を行う。台座への固定には、エポキシ樹脂などの接着剤を適宜選択して使用することができる。また、結晶方位の測定にはＸ線回折法などを用いることができる。なお、切削する六方晶系半導体結晶の形状は特に制限されず、円盤状、直方体状、長方体状、六角柱状、これらの主面がドーム状に膨れているもの、塊状などのいずれであってもよい。
【００３５】
＜切削後の処理＞
本発明にしたがって切削した後に形成される面に対しては、切削によって得られた面に対して通常なされる処理を適宜選択して行うことができる。例えば、研磨、酸水溶液または塩基水溶液を用いたエッチングなどを行うことができる。研磨する場合には、例えばラッピング処理、酸性コロイダルシリカを用いる研磨などを挙げることができる。
【００３６】
＜六方晶系半導体結晶＞
本発明の製造方法で製造する六方晶系半導体結晶の種類は特に制限されず、例えばＳｉＣ、ＺｎＯ、ＧａＮ、ＩｎＮ、ＡｌＮ、ＩｎＧａＮ、ＡｌＧａＮ、ＡｌｌｎＧａＮなどが挙げられる。好ましくはＧａＮ、ＩｎＮ、ＡｌＮ、ＩｎＧａＮ、ＡｌＧａＮ、ＡｌｌｎＧａＮなどIII族窒化物半導体結晶を挙げることができる。より好ましいのはＧａＮ、ＡｌＮ、ＡｌＧａＮ、ＡｌｌｎＧａＮであり、さらに好ましいのはＧａＮである。なお、本明細書の説明では、六方晶系半導体結晶としてＧａＮ（窒化ガリウム）結晶を例として説明している場合があるが、本発明で採用することができる六方晶系半導体結晶はこれに限定されるものではない。
【００３７】
本発明の製造方法によって切り出す結晶面は、本発明の製造方法によって原理的に切り出すことが可能な結晶面であれば特に制限されない。具体的な結晶面として、（１０−１１）面、（２０−２１）面、（１０−１２）面、（１１−２１）面、（１１−２２）面などを典型例として挙げることができる。
【００３８】
本発明の製造方法によって得られる「板状結晶」とは、結晶の最大径に対して厚みが薄い結晶を意味する。板状であれば、その具体的な形状の詳細は特に制限されない。本発明の製造方法によって得られる板状結晶の最大径は、通常１０ｍｍ以上である。本発明の効果がより顕著に現れることから、好ましくは２０ｍｍ以上のものを製造する場合であり、より好ましくは２５ｍｍ以上のものを製造する場合である。なお、ここでいう「最大径」とは、板状結晶の主面における最長径の長さを意味する。
【００３９】
本発明の製造方法によって得られる板状結晶の反り量は、通常は３μｍ／ｍｍ以下であり、１．０μｍ／ｍｍ以下であることが好ましく、０．８μｍ／ｍｍ以下であることがより好ましく、０．５μｍ／ｍｍ以下であることがさらに好ましく、０．３μｍ／ｍｍ以下であることが特に好ましい。ここでいう反り量は、本発明の製造方法にしたがって切削した後の板状結晶の反り量であり、研磨などの後処理を行う前の測定量である。具体的には、板状結晶の主面の中心を通る特定長さあたりの反りの大きさを１ｍｍあたりに換算した値を意味しており、実施例に記載される方法の通り、ＪＩＳ Ｂ ０６０１（１９９４年）（関連規格ＪＩＳ Ｂ ０６１０（１９８７年））に規定されるろ波うねりＷＣＭを評価長さで除したものと定義する。ここで板状結晶の反り量とは図９に示すＺ部分を測定している。
例えば、５ｍｍ〜１０ｍｍ四方の板状結晶の評価長さ５ｍｍあたりの反りの大きさは、通常１５μｍ未満であり、好ましくは１０μｍ未満であり、さらに好ましくは５μｍ未満である。また、直径２インチの円盤状の板状結晶の評価長さ５０ｍｍあたりの反りの大きさは、通常４０μｍ未満であり、好ましくは３０μｍ未満であり、さらに好ましくは２０μｍ未満である。
【００４０】
本発明の製造方法により製造される六方晶系半導体板状結晶は、さまざまな用途に用いることができる。特に、紫外、青色又は緑色等の発光ダイオード、半導体レーザー等の比較的短波長側の発光素子や、電子デバイス等の半導体デバイスの基板として有用である。また、本発明の製造方法により製造した六方晶系半導体板状結晶をシードとして用いて、さらに大きな六方晶系半導体結晶を得ることも可能である。
【実施例】
【００４１】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。なお、図５および図８には、技術内容を把握しやすくするために円盤状の結晶サンプルを記載しているが、以下の実施例と比較例では半円盤状の結晶サンプルを用いている。
【００４２】
（実施例１）
直径５０ｍｍ、厚み７ｍｍの円盤状の（０００１）面を主面とする窒化ガリウム結晶を均等に２分割して、半円盤状の結晶サンプルを用意した。得られた半円盤状の結晶サンプルを、図５に示す場合と同様に台座上にエポキシ系接着剤を用いて固定した。このとき、結晶サンプルは表１に記載されるα、β、γの条件を満たす切削を行うことができる向きに固定した。
結晶切断用ワイヤーとして、表１に記載される平均粒径を有するダイヤモンド砥粒を表面に電着したワイヤーを７０本並列に配置した装置を用意した。このうち、実施例１では３５本が窒化ガリウム結晶の切削に寄与した。並列に配置したワイヤーは同じタイミングで揺動しながら正逆両方向に走行するように制御した。このとき、ワイヤー直線状部の中点は揺動しないように設定した。揺動の最大振れ角度φは１０°であり、ワイヤーの最大走行速度は３３０ｍ／ｍｉｎであり、ワイヤーの揺動周期は８００回／ｍｉｎに制御した。
【００４３】
このように制御した結晶切断用ワイヤーを用いて、表１に記載されるα、β、γの条件を満たすように結晶サンプルを切削した。具体的には、ワイヤー伸長方向と結晶の角度α’が６１．９°となるようにワイヤーＷと結晶サンプル１を配置して切削した。また、切削は、走行する結晶切断用ワイヤーＷへ向けて、台座上に固定した結晶サンプル１を表１に記載される速度で移動させることにより行い、両面が結晶切断用ワイヤーで切削された板状結晶を得た。
得られた板状結晶は長辺が５０ｍｍの主面が略矩形の結晶である。ここでいう長辺は、図５においてワイヤーが横切った主面の長さに等しい。板状結晶の反りの評価は、ＪＩＳ Ｂ ０６０１（１９９４年）（関連規格ＪＩＳ Ｂ ０６１０（１９８７年））にしたがってろ波最大うねりＷＣＭを測定することにより行った。測定に際しては（株）東京精密製surfcom 130Aを使用し、測定モードをろ波うねり測定（ＪＩＳ’９４）にして測定した（測定速度：０．６ｍｍ／ｓ、カットオフ値：０．８ｍｍ、フィルタ種別：ガウシアン、測定レンジ：±４００μｍ、傾斜補正：直線）。このとき、板状結晶の主面の中心から短辺方向に±２．５ｍｍ伸長する全長５ｍｍの範囲について反りの大きさを測定した（図９）。得られた板状結晶のうち３枚の結晶それぞれについて測定を行った後、その平均を求めた。結果を表１に示す。
【００４４】
（実施例１１、比較例１〜４、１１）
表１に記載される条件に変更したこと以外は実施例１と同様にして、両面が結晶切断用ワイヤーで切削された板状結晶を得た。実施例１１では、実施例１と同様に図５に示すように台座２上に結晶サンプル１を固定して、ワイヤー伸長方向と結晶の角度α’が７５．１°となるようにワイヤーＷと結晶サンプル１を配置して切削した。比較例１〜４および１１では、図８に示すように傾斜角δが２８．１°である台座の斜面上に結晶サンプルを固定して直線状の切削を試みたが、結晶サンプル中では切削は直線状にならなかった。
実施例１と同様に、切削後に得られた各板状結晶のろ波うねり測定を行った結果を表１に示す。
【００４５】
【表１】
0005962782.tif 000002
【産業上の利用可能性】
【００４６】
本発明の製造方法によれば、高速で切削しても反りが小さな六方晶系半導体板状結晶が得られる。従来法によるよりも、効率良く高品質な六方晶系半導体板状結晶を提供することができるため、本発明は産業上の利用可能性が高い。
【符号の説明】
【００４７】
Ｐ１，Ｐ２  切削方向
Ｒ１，Ｒ２  ローラー
Ｃ１，Ｃ２  ローラーと直線状部の接点
Ｔ  結晶切断用ワイヤーの直線状部の中点
Ｗ  結晶切断用ワイヤー
Ｓ  結晶
φ  最大振れ角度
Ｚ  反りの大きさ
α’  ワイヤー伸長方向と結晶の角度
β’，δ  台座の斜面の傾斜角
θ  結晶の鉛直方向からの傾斜角
１，１１，２１，３１  六方晶系半導体結晶（結晶サンプル）
２，１２，２２，３２  台座
【図１】
0005962782.tif 000003
【図２】
0005962782.tif 000004
【図３】
0005962782.tif 000005
【図４】
0005962782.tif 000006
【図５】
0005962782.tif 000007
【図６】
0005962782.tif 000008
【図７】
0005962782.tif 000009
【図８】
0005962782.tif 000010
【図９】
0005962782.tif 000011